(57)【特許請求の範囲】
【請求項１】
湾曲型または垂直曲げ型の連続鋳造機を用いて、鋼の連続鋳造鋳片を製造する方法であって、
鋳型内に収容されＢ含有量が３ｐｐｍ未満の溶鋼の上に、Ｂを含有するＢ供給源を投入する工程と、
表面から内部へ５ｍｍまでの表層のＢ含有量が３ｐｐｍ以上に濃化された鋳片を、前記鋳型内で形成して、前記鋳型から引き抜く鋳造工程と、
前記引き抜かれた鋳片に水を吹き付けて、前記鋳片の前記表層を、酸化スケールとして除去する工程と、を含む連続鋳造鋳片の製造方法。
【請求項２】
請求項１に記載の連続鋳造鋳片の製造方法であって、
前記Ｂ供給源が、Ｂ２Ｏ３を２〜１２質量％含有するモールドフラックスである、連続鋳造鋳片の製造方法。
【請求項３】
請求項１に記載の連続鋳造鋳片の製造方法であって、
前記Ｂ供給源が、Ｂを含有する合金であり、
前記Ｂ供給源を投入する工程では、下記（１）式を満たすように、前記合金を投入する、連続鋳造鋳片の製造方法。
０．５≦３×ＸＢ×Ｐ／Ｑ≦５  （１）
ただし、
Ｐ：Ｂを含有する合金の投入量（ｋｇ／ｍｉｎ）
ＸＢ：Ｂを含有する合金のＢ含有量（質量％）
Ｑ：溶鋼のスループット（ｔ／ｍｉｎ）
【請求項４】
請求項１〜３のいずれかに記載の連続鋳造鋳片の製造方法であって、
前記鋳造工程で、前記鋳型内の溶鋼のメニスカス部に、前記鋳型の周方向の流れを与える、連続鋳造鋳片の製造方法。
【発明の詳細な説明】
【技術分野】
【０００１】
本発明は、連続鋳造鋳片の製造方法に関し、より詳しくは、湾曲型または垂直曲げ型の連続鋳造機を用いて、鋼の連続鋳造鋳片を製造する方法に関する。
【背景技術】
【０００２】
近年、厚鋼板等の鉄鋼材料として、機械特性向上のため、Ｔｉ、Ｎｂ、Ｎｉ、Ｃｕなどの合金元素を含有する低合金鋼が製造されている。しかし、これら合金元素の添加に伴い、このような低合金鋼を連続鋳造によって製造する際、鋳片の表層に横ひび割れ、および表皮下割れといった欠陥が生じ、操業上および製品の品質上の問題となっている。
【０００３】
「横ひび割れ」とは、鋳片表面に発生する鉤状の割れである。「表皮下割れ」とは、鋳片の内部かつ表層で生じる割れである。横ひび割れと表皮下割れとを総称して、「表面割れ」、または、単に、「割れ」という。ここで、「表面」は鋳片の外面を意味し、「表層」は鋳片の外面から内部へ５ｍｍまでの深さ領域を意味する。
【０００４】
表面割れが発生した鋳片を観察すると、表面割れは、鋳片表層において、旧オーステナイト粒界に沿って発生していることがわかる。表面割れは、ＡｌＮ、ＮｂＣ等の析出により脆化したオーステナイト粒界、および、オーステナイト粒界に沿って生成するフィルム状フェライトに矯正応力が集中することで発生すると考えられる。「矯正応力」とは、湾曲型または垂直曲げ型の連続鋳造機における矯正点で付与される応力である。
【０００５】
オーステナイトの結晶径が大きいほど、その粒界に応力が集中する。Ｃ等量が０．１〜０．１８質量％の亜包晶領域の鋼では、割れが生じやすい。これは、この組成の鋼で、オーステナイトの結晶粒が大きく成長するからである。これらの割れは、特に、オーステナイトからフィライトへの相変態領域近傍の温度域において発生しやすい。
【０００６】
したがって、割れの発生を抑制するために、通常は、矯正点での矯正は、鋳片表層の延性が低下する温度域（脆化温度域）を回避して行われる。しかし、鋳片の幅方向に関して表面温度のばらつきが生じるので、この方法では、矯正点で、鋳片の幅方向全域に渡って脆化温度を回避することは困難であり、必ずしも割れ発生を完全に防止することはできない。特に、Ｎｉを含有する鋼は、サブスケールの生成により表面温度のばらつきが大きくなる（非特許文献１参照）ため、冷却制御による割れ防止は困難である。
【０００７】
上述のように、表面割れの発生した粒界部にはＡｌＮ等の炭窒化物が析出しており、この炭窒化物の析出に伴う応力集中が、割れを助長すると考えられる。これに対して、鋼中のＡｌＮ等の析出を制御するために、Ｔｉを添加しＴｉＮを析出させることで、割れ防止効果が得られている。
【０００８】
しかし、材料特性上の理由からＴｉを添加できない鋼種があり、また、Ｔｉを添加している鋼種であっても、たとえば、Ｔｉ脱酸鋼の鋳片などでは横ひび割れが発生している。このように、鋼種（鋼の成分）によっては、Ｔｉを添加して割れを防止することに、限界がある。
【０００９】
特許文献１には、割れの起点となるＡｌＮの粒界に沿った析出を防止する方法が開示されている。この方法では、鋳型から引き抜いた鋳片の表面温度が、Ａｒ3点未満、かつオーステナイト相の変態が完了しない温度になるように、鋳片を冷却し、その後、９５０〜１２００℃に復熱させて、矯正が行われる。
【００１０】
特許文献２には、鋳型内の溶鋼に合金成分を添加して、その合金成分が濃化した偏析帯を鋳片表層に形成させる複層鋳片の連続鋳造方法が開示されている。鋳片の表層は、偏析帯を形成することにより、割れ難くされる。
【先行技術文献】
【特許文献】
【００１１】
【特許文献１】特開平１１−３３６８８号公報
【特許文献２】特許第３４５６３１１号公報
【非特許文献】
【００１２】
【非特許文献１】加藤徹、外４名、「Ｎｉ含有鋼連鋳スラブの表面割れ発生機構」、鉄と鋼、日本鐡鋼協會、１９９８、第８４巻、第１２号、ｐ．８５６−８６０
【発明の概要】
【発明が解決しようとする課題】
【００１３】
しかし、Ｎｉを含有する鋼は、上述の理由により、冷却時の鋳片表面温度のばらつきが大きい。このため、Ｎｉを含有する鋳片に対しては、鋳片全体が特許文献１に記載の温度履歴を有するように制御することは困難であり、現状では、たとえば、コーナー割れといった表面欠陥が生じる。
【００１４】
また、特許文献２の方法では、合金成分を含有する添加材を鋳型内の溶鋼に浸漬する必要がある。この添加材の浸漬は、鋳型内での溶鋼の流動に多大な影響を与え、モールドパウダーが、凝固シェルと鋳型との間に適切に供給されなくなり、縦割れ、およびブレークアウトが生じるおそれがある。
【００１５】
さらに、鋼材の特性上焼入れ性を必要としない場合、および焼入れ性の向上が悪影響となる場合等は、Ｂ（ホウ素）を実質的に含有しない（たとえば、Ｂ含有量が３質量ｐｐｍ未満の）連続鋳造鋳片が必要とされることがある。このような用途の連続鋳造鋳片を製造する際に表面割れを抑制する有効な方法が求められている。
【００１６】
本発明は、表面割れの発生を抑制して、実質的にＢを含有しない鋼の連続鋳造鋳片を製造することができる製造方法を提供することを目的とする。
【課題を解決するための手段】
【００１７】
本発明は、下記の連続鋳造鋳片の製造方法を要旨とする。
湾曲型または垂直曲げ型の連続鋳造機を用いて、鋼の連続鋳造鋳片を製造する方法であって、
鋳型内に収容されＢ含有量が３ｐｐｍ未満の溶鋼の上に、Ｂを含有するＢ供給源を投入する工程と、
表面から内部へ５ｍｍまでの表層のＢ含有量が３ｐｐｍ以上に濃化された鋳片を、前記鋳型内で形成して、前記鋳型から引き抜く鋳造工程と、
前記引き抜かれた鋳片に水を吹き付けて、前記鋳片の前記表層を、酸化スケールとして除去する工程と、を含む連続鋳造鋳片の製造方法。
【発明の効果】
【００１８】
本発明の製造方法によれば、鋳型内の溶鋼上に投入されたＢ供給源から溶鋼のメニスカス部へとＢが供給される。これにより、鋳型内で形成される鋳片の表層はＢが濃化したものとなる。本発明では、鋳片の表層（表面から内部へ５ｍｍまでの領域）のＢ含有量は、３ｐｐｍ以上にされる。このような組成の表層には、表面割れが生じ難い。Ｂが濃化された表層は、酸化スケールとして除去されるので、鋳片は、Ｂ含有量が３ｐｐｍ未満のものとなる。
【００１９】
したがって、この方法によれば、Ｂ含有量が３ｐｐｍ未満、たとえば、Ｂを実質的に含有しない連続鋳造鋳片を、表面割れを抑制して製造することができる。
【図面の簡単な説明】
【００２０】
【図１】図１は、試験片のＢ含有量と高温引張試験による試験片の絞り値との関係を示す図である。
【図２Ａ】図２Ａは、本発明の製造方法において鋳片を連続鋳造する際の鋳型を示す平面図である。
【図２Ｂ】図２Ｂは、本発明の製造方法において鋳片を連続鋳造する際の鋳型を示す縦断面図である。
【図３】図３は、用いたモールドパウダーのＢ2Ｏ3含有量と鋳片表層のＢ含有量との関係を示す図である。
【図４】図４は、鋳片表面からの深さとＢ含有量との関係を示す図である。
【発明を実施するための形態】
【００２１】
本発明者らは、表面割れが発生するメカニズムを明らかにするために、以下の検討を行った。
【００２２】
鋼中で析出するＡｌＮ、ＮｂＣ、ＢＮ等の炭窒化物は、鋳片の横ひび割れの形成に、大きな影響を与えることが知られている。この対策として、Ｔｉを添加し、高い温度からＴｉＮを析出させることで、炭窒化物の析出を抑制することが行われている。しかし、Ｎｉを添加した鋼種においては、ＴｉＮを形成するのに十分な量のＴｉを添加しても、高い頻度で横ひび割れが発生する。
【００２３】
本発明者は、高温引張試験により、鋼の高温特性の詳細な調査を行い、以下の知見を得た。
（イ） Ｎｉを含有する鋼の高温延性の低下は、粒界偏析したＳおよび粒界析出した微細な炭窒化物（ＡｌＮ、ＮｂＣ、ＢＮ等）に起因する。
（ロ） 粒界強化元素であるＢを添加すると、粒界偏析したＳの影響が低減され、鋼の高温延性が著しく高くなる。
【００２４】
上記（ロ）の知見は、下記の高温引張試験を行うことにより得られた。表１に、試験に用いた試験片（鋼）の組成を示す。表１で、組成の単位は、質量％であり、残部は、Ｆｅおよび不純物からなる。
【００２５】
【表１】
0006455287.tif 000002
【００２６】
鋼の連続鋳造時の条件に近づけるため、試験片を、溶融温度まで加熱し、その温度で１２０ｓ（秒）以上保った後、０．４℃／ｓの冷却速度で試験温度まで冷却後、引張試験を行った。試験前後の試料について、試料の断面積を測定し、断面収縮率（絞り値）を求めた。
【００２７】
図１に、試験片のＢ含有量と絞り値との関係を、引張試験を実施した試験温度ごとに示す。図１より、Ｂ含有量が増加すると、Ｎｉを含有する鋼の高温延性が向上することがわかる。図１のデータを補間すると、鋼がＢを３ｐｐｍ以上含有すると、絞り値が明確に向上することが予想される。
【００２８】
さらに、試験後の試験片の詳細な調査を行った結果、実質的にＢを含有しない試験片（鋼ＡおよびＢ）において、粒界にはＳの粒界偏析が顕著に見られた。特許文献２では、Ｎｉを含有する鋼において、Ｓの粒界偏析によって粒界が脆化することを第一原理計算により明らかにしており、上記の引張試験においても同様の傾向が確認された。この脆化は、ＮｉとＳとが共存するときのみに起こり、Ｎｉ含有量が多くなるほど、また、Ｓ偏析量が多くなるほど、顕著になる。一方、Ｂを含有する試験片の粒界には、Ｂの偏析が顕著に見られ、Ｓの偏析が抑制されていることが明らかになった。したがって、高温延性を改善するためには、ＮｉとＳとによる粒界脆化の程度に応じて、Ｂを添加する必要がある。
【００２９】
ここで、Ｂの添加が鋼の延性に与える影響について説明する。従来、Ｂは脆化元素であり、Ｂの添加は横ひび割れを助長すると考えられてきた。しかし、本発明者らは、高温特性の詳細な調査から、Ｂによる脆化はＢＮの析出によって起こり、固溶したＢは、逆に粒界を強化し、高温延性を改善する働きを有することを明らかにした。すなわち、鋼中のＮをＴｉ等で固定（ＮとＴｉ等との化合物を形成）した上で、Ｂを添加することにより、鋳片の表面割れを防止することが可能である。
【００３０】
上述のように、横ひび割れは連続鋳造鋳片の表層、すなわち表面から内部へ５ｍｍまでの深さ領域で発生する。このため、鋳片全体の平均化学組成とは別に、鋳片表層の化学組成を適正な範囲とすることで、成分規定上Ｂを含有しない鋼種について、鋼の特性に大きな影響を与えることなく、横ひび割れを防止することが可能であると考えられる。Ｂの添加は、１０ｐｐｍ程度の添加であっても、焼入れ性等の鋼の特性に大きな影響を与えるため、鋳片全体の平均化学組成として、成分規定上Ｂを含有しない鋼種が必要とされる場合がある。
【００３１】
本発明者らは、Ｎｉを含有しない鋼のみならず、Ｎｉを含有する鋼の連続鋳造においても、鋳片表層のＢ含有量を３ｐｐｍ以上に濃化させ連続鋳造することで、高温延性の低下に起因する横ひび割れを防止できるとの着想を得た。本発明者らは、鋼の特性に影響が出ないように、鋳片表層だけにＢを添加する手法として、Ｂ供給源を溶鋼の液面に投入することを考案した。Ｂ供給源としては、たとえば、Ｂ2Ｏ3を含有するモールドパウダー（モールドフラックス）を用いることができる。
【００３２】
本発明は、鋼の連続鋳造鋳片を、湾曲型または垂直曲げ型の連続鋳造機を用いて製造する方法である。
【００３３】
図２Ａ、および図２Ｂは、本発明の製造方法において鋳片を連続鋳造する際の鋳型を示す図である。図２Ａは平面図であり、図２Ｂは縦断面図である。
【００３４】
鋳型１内には、溶鋼Ｍが収容されている。溶鋼Ｍには、浸漬ノズル３の下部が浸漬されている。溶鋼Ｍは、浸漬ノズル３の下部に形成された開口３ａから、鋳型１内に供給される。溶鋼Ｍが鋳型１に接触する部分では、溶鋼Ｍが凝固してなる凝固シェル２が形成される。凝固シェル２は、鋳型１の下方ほど厚くなる。このようにして形成された鋳片（凝固シェル２、およびその内部の溶鋼Ｍ）は、鋳型１の下部に形成された開口を介して、下方へと引き抜かれる。
【００３５】
本発明の方法では、鋳型１内の溶鋼Ｍの上に、Ｂを含有するＢ供給源、たとえば、Ｂ2Ｏ3を含有するモールドフラックス４を供給する。モールドフラックス４を、パウダー５の形態で供給すると、溶鋼Ｍとの接触部近傍には、溶融層５が形成される。溶融層５は、鋳型１と凝固シェル２との間に流入し、凝固シェル２の鋳型１に対する摩擦を低減する。これにより、鋳片表層の縦割れ、およびブレークアウトが生じ難くなる。
【００３６】
溶融層５と溶鋼Ｍとの間では、酸化還元反応が進行する。より詳細には、溶鋼Ｍ中の合金元素（Ａｌ、Ｔｉ、Ｍｎ、Ｓｉ等）であってＢ2Ｏ3よりも酸化物のギブス生成エネルギーが低いものと、Ｂ2Ｏ3との間で酸化還元反応が起こり、Ｂが溶鋼Ｍ中に容易に移動する。
【００３７】
これにより、鋳型１内で溶融層５と接触する溶鋼Ｍのメニスカス（湯面）部には、Ｂが濃化する。このＢが濃化した溶鋼Ｍは、凝固シェル２の表層（鋳型１近傍部）を形成する。この凝固シェル２の表層は、鋳片の表層となる。このようにして、表層にＢが濃化した鋳片を意図的に、かつ簡便に作り出すことが可能である。
【００３８】
モールドフラックスのＢ2Ｏ3含有量は、２〜１２質量％であることが好ましい。Ｂ2Ｏ3含有量が２質量％未満であると、必要量のＢを、溶鋼のメニスカス部に、したがって、鋳片の表層に供給できない可能性がある。Ｂ2Ｏ3はモールドフラックス（パウダー）の結晶化を阻害するため、Ｂ2Ｏ3含有量が１２質量％より大きくなると、モールドフラックスの凝固点が、著しく低下し、たとえば、１０５０℃以下となる。この場合、鋳型１内での溶鋼Ｍの不均一凝固に起因した鋳片の縦割れが生じる可能性が高くなる。
【００３９】
Ｂ供給源として、Ｂ2Ｏ3を含有するモールドフラックスの代わりに、Ｂを含有する合金、たとえば、Ｆｅ−Ｂ系合金等を用いてもよい。Ｂを含有する合金は、顆粒、または整粒の形態であることが好ましい。また、Ｂ供給源がＢを含有する合金である場合、Ｂを含有する合金は、下記（１）式を満たすように、鋳型１内の溶鋼Ｍ上に投入することが好ましい。
０．５≦３×ＸB×Ｐ／Ｑ≦５  （１）
ただし、
Ｐ：Ｂを含有する合金の投入量（ｋｇ／ｍｉｎ）
ＸB：Ｂを含有する合金のＢ含有量（質量％）
Ｑ：溶鋼のスループット（ｔ／ｍｉｎ）
【００４０】
０．５≦３×ＸB×Ｐ／Ｑを満たすことにより、適量のＢを、溶鋼のメニスカス部に、したがって、鋳片の表層に供給でき、鋳片の表面割れの発生を抑制することができる。また、３×ＸB×Ｐ／Ｑ≦５を満たすことにより、合金に含有されるＢの大部分が溶鋼のメニスカス部（表面近傍）に供給され、それより深い部分まではＢがほとんど供給されないようにすることができる。これにより、得られる鋳片において、表面から内部へ５ｍｍより深い部分には、Ｂが実質的に存在しないようにすることができ、酸化スケールを除去した後の鋳片が、実質的にＢを含有しないようにすることができる。
【００４１】
本発明の製造方法において、溶鋼Ｍのメニスカス部に、鋳型１の周方向の攪拌流を与えることが好ましい。このような攪拌流は、たとえば、公知の電磁撹拌装置によって与えることができる。図２Ａに、このような攪拌流の方向の一例を、矢印で示す。このような攪拌流が生じることにより、後述の実施例で示すように、攪拌流が生じていない場合に比して、得られた鋳片表層のＢ含有量が増加する。その理由については不明であるが、モールドフラックスと接触するメニスカス部、すなわち、Ｂが濃化した溶鋼Ｍが、遠心力で鋳型１の内壁部に集積し易くなるためであることが考えられる。また、攪拌流を与えない場合に比して、溶鋼Ｍの流れが安定し、溶鋼Ｍの流れが安定せず不均一な場合に比して、溶鋼Ｍとモールドフラックスとの間の反応面積が大きくなっている可能性もある。
【００４２】
以上のようにして、表層のＢ含有量が３ｐｐｍ以上に濃化された鋳片が、鋳型１内で形成され、鋳型１から引き抜かれた後、この鋳片の表層は、酸化スケールとして除去される。酸化スケールは、連続鋳造後の鋳片の表面酸化、または、加熱炉等での再加熱による酸化により形成される。この際、除去すべきＢが濃化した層の厚さに比して、酸化スケールの厚さが同等以上になるように、加熱温度、加熱時間等を設定する。酸化スケールが除去されることにより、Ｂが鋼の特性に影響を与えることはない。酸化スケールは、たとえば、高温の鋳片に高圧水を吹き付ける等の公知の方法により除去することができる。
【００４３】
［鋼の化学組成］
本発明において、連続鋳造する鋼の化学組成は、Ｂ含有量を除き、特に限定されないが、好ましい化学組成の例として、下記のものを挙げることができる。以下、含有量についての「％」は、「質量％」を意味するものとする。
【００４４】
Ｃ：０．０３〜０．２％
炭素（Ｃ）は、鋳造された鋳片である鋼、そして、これを素材として得られる鋼材（たとえば、鋼板）の強度を高める。Ｃ含有量が０．０３％未満では、鋼材の十分な強度が得られない。一方、Ｃ含有量が０．２％を超えると、スポット溶接性が低下する。したがって、Ｃ含有量は、０．０３〜０．２％であることが好ましい。鋼の高い強度を保ち、かつ良好な靱性および溶接性を確保するためには、Ｃ含有量は、より好ましくは、０．０５〜０．１５％である。
【００４５】
Ｍｎ：０．１〜３．０％
マンガン（Ｍｎ）は、鋼の強度を顕著に高める元素である。Ｍｎ含有量が１．０％未満では、鋼の強度が低下する。一方、Ｍｎ含有量が３．０％を超えると、鋼の組織が低温変態相主体となるため、鋼の伸びが低下する。したがって、Ｍｎ含有量は、０．１〜３．０％であることが好ましい。鋼の高い強度を保ち、かつ靱性を確保するためには、Ｍｎ含有量は、より好ましくは、０．５〜２．５％である。
【００４６】
Ｎｉ：０．２〜２．０％
ニッケル（Ｎｉ）は、鋼の強度と低温靱性とを高めるのに重要な元素である。強度と低温靱性とはＮｉ含有量が０．２％以上で顕著に上昇する。一方、Ｎｉ含有量が２．０％を超えると、溶接熱影響部の靭性を低下させる。したがって、Ｎｉ含有量は０.２〜２．０％であることが好ましい。鋼の高い強度を保ち、かつ高い靱性を確保するために、Ｎｉ含有量は、より好ましくは、０．５〜１．５％である。
【００４７】
Ｔｉ：０．００５〜０．１％
チタン（Ｔｉ）は、溶接熱影響部の靭性を向上させる元素である。Ｔｉ含有量が０．００５％未満では、この効果が得られない。一方、Ｔｉ含有量が０．１％を超えると、生成するＴｉＮやＴｉＣが粗大となり、靭性および加工性が低下する。したがって、Ｔｉ含有量は０．００５〜０．１％であることが好ましい。鋼の高い靱性および加工性を確保するために、Ｔｉ含有量は、より好ましくは、０．００８〜０．０５％である。
【００４８】
ｓｏｌ．Ａｌ：０．００１〜０．０５％
アルミニウム（Ａｌ）は、鋳造の際の脱酸元素として含有される。Ａｌ含有量が０．００１％未満であると脱酸効果が不十分となる。一方、Ａｌ含有量が０．０５％を超えると、粗大なＡｌ酸化物が生成し、溶接熱影響部の靱性が低下する。したがって、Ａｌ含有量は、０．００１〜０．０５％であることが好ましい。本明細書では、「Ａｌ含有量」は、ｓｏｌ．Ａｌ（酸可溶Ａｌ）の含有量を意味する。
【００４９】
以上の例の化学組成を有する鋼で、化学組成の残部は、Ｆｅおよび不純物からなる。ここで、不純物とは、鋼材を工業的に製造する際に、原料としての鉱石、スクラップ、または製造環境などから混入されるものであって、製造対象とする鋼に悪影響を与えない範囲で許容されるものを意味する。
【００５０】
上記不純物の例として、Ｐ、Ｓ、Ｎ、およびＢを挙げることができる。Ｐ、Ｓ、およびＮの含有量は、たとえば、以下のとおりである。
【００５１】
Ｐ：０．０４％以下
りん（Ｐ）は、不純物として鋼中に不可避的に含有される。しかし、鋼の強度上昇等を目的として、意図的に含有させてもよい。Ｐ含有量が０．０４％を超えると、溶接性が著しく低下する。したがって、Ｐ含有量は０．０４％以下であることが好ましい。Ｐを含有することによる鋼の強度上昇の効果は、Ｐ含有量が０．０２％を超えると飽和する。このため、Ｐ含有量の上限は、好ましくは、０．０２％である。
【００５２】
Ｓ：０．０１％以下
硫黄（Ｓ）は、不純物として鋼中に不可避的に含有される。Ｓ含有量が０．０１％を超えると、製品の加工性および溶接性が著しく低下し、さらに、高温延性にも影響を与え、鋳造時の表面割れを引き起こす。したがって、Ｓ含有量は、０．０１％以下であることが好ましい。製品の加工性、および溶接性を高くするため、Ｓ含有量の上限は、より好ましくは、０．００５％である。
【００５３】
Ｎ：０．０１％以下
窒素（Ｎ）は、不純物として鋼中に不可避的に含有される。Ｎ含有量が０．０１％を超えると、鋼の強度および伸びが著しく低下する。したがって、Ｎ含有量は、０．０１％以下であることが好ましい。製品の強度および靱性確保のため、Ｎ含有量の上限は、より好ましくは、０．００６％である。
【００５４】
Ｂ：０．０００３％（３ｐｐｍ）未満
ホウ素（Ｂ）は、不純物として鋼中に不可避的に含有される。Ｂ含有量が０．０００３％を超えると、焼き入れ性が高くなり、鋼材の特性に多大な影響を与える。本発明では、鋼のＢ含有量は、０．０００３％未満とする。
【００５５】
以上の化学組成について、Ｆｅの一部に代えて、Ｓｉ、Ｃｕ、Ｎｂ、ＣｒおよびＭｏからなる群から選択される１種または２種以上を含有してもよい。
【００５６】
Ｓｉ：０〜０．５％
シリコン（Ｓｉ）は、任意元素であり、含有されなくてもよい。Ｓｉは、含有される場合、鋼の強度を高め伸び特性を向上させる。しかし、Ｓｉ含有量が０．５％を超えると、製品表面にいわゆる「赤スケール」と呼ばれる外観の劣化が発生しやすくなり、鋼の化成処理性が顕著に低下する。したがって、Ｓｉ含有量は０〜０．５％であることが好ましい。強度向上効果の飽和と赤スケール発生との観点から、Ｓｉ含有量のより好ましい上限は、０．４％である。
【００５７】
Ｃｕ：０〜２．０％
銅（Ｃｕ）は、任意元素であり、含有されなくてもよい。Ｃｕは、含有される場合、鋼の強度および耐候性を高める。しかし、Ｃｕ含有量が２．０％を超えると、鋼材の熱間加工性が低下する。したがって、Ｃｕ含有量は、０〜２．０％であることが好ましい。鋼の強度および耐候性向上の効果は、Ｃｕ含有量が、０．２％以上で顕著になり、１．５％以上ではほぼ飽和する。したがって、Ｃｕ含有量は、より好ましくは、０．２〜１．５％である。
【００５８】
Ｎｂ：０〜０．０５％、
ニオブ（Ｎｂ）は、任意元素であり、含有されなくてもよい。Ｎｂは、含有される場合、鋼の強度を高める。しかし、Ｎｂ含有量が０．０５％を超えると、鋼の靱性が顕著に低下する。したがって、Ｎｂ含有量は、０〜０．０５％であることが好ましい。強度向上の効果は、Ｎｂ含有量が０．００５％以上で顕著になり、０．０３％以上でほぼ飽和する。したがって、Ｎｂ含有量は、好ましくは、０．００５〜０．０３％である。
【００５９】
Ｃｒ：０〜０．１％、Ｍｏ：０〜０．１％
クロム（Ｃｒ）およびモリブデン（Ｍｏ）は、いずれも任意元素であり、含有されなくてもよい。ＣｒおよびＭｏは、いずれも、含有される場合は、鋼の焼入れ性を高め、また、鋼の強度および靭性を高める。しかし、Ｃｒ含有量およびＭｏ含有量の少なくとも一方が０．１％を超えると、鋼の溶接熱影響部の靭性を低下させる。したがって、Ｃｒ含有量は０〜０．１％であることが好ましく、Ｍｏ含有量は０〜０．１％であることが好ましい。鋼の強度および靱性を向上させる効果は、Ｃｒ含有量およびＭｏ含有量のいずれか一方が０．０１％以上で顕著になり、０．０５％以上でほぼ飽和する。したがって、Ｃｒ含有量およびＭｏ含有量は、より好ましくは、それぞれ、０．０１〜０．０５％である。
【実施例】
【００６０】
本発明の効果を確認するために、種々の条件により、連続鋳造を行い、得られた鋳片について、酸化スケールの除去を行った。
【００６１】
５点矯正型の垂直曲げ型連続鋳造機を使用し、幅２３００ｍｍ、厚さ２５０ｍｍのキャビティが形成された鋳型を用いて、スラブ鋳片を製造した。表２に、スラブ鋳片の製造条件を示す。
【００６２】
【表２】
0006455287.tif 000003
【００６３】
表２で、溶鋼の化学組成の残部は、Ｆｅおよび不純物からなる。いずれの溶鋼のＢ含有量も、３ｐｐｍ未満である。また、表２に「［Ｂ］0-5」と記したものは、連続鋳造により得られた鋳片について、酸化スケールを除去する前に、鋳片幅方向に関して端から幅の１／４の位置で、表面から内部へ５ｍｍまでの深さ領域を切削して得た切り粉についてのＢ含有量の分析値である。
【００６４】
連続鋳造は、本発明例３を除き、電磁撹拌装置により、鋳型内の溶鋼のメニスカス部に、周方向の流動を与えながら行った。電磁撹拌装置に備えられたコイルに流す交流電流は、周波数を３Ｈｚ、電流値を６００Ａとした。鋳造速度は０．６５〜１．２ｍ／ｍｉｎ、二次冷却の水量は０．７〜０．９Ｌ／ｋｇ−ｓｔｅｅｌとした。
【００６５】
溶鋼の表面には、適宜、モールドフラックスとして、モールドパウダーを投入した。表２に示すとおり、本発明例では、いずれも、Ｂ2Ｏ3含有量が２質量％以上のモールドパウダーを用いたが、比較例では、いずれも、Ｂ2Ｏ3含有量が１質量％以下のモールドパウダーを用いた。モールドパウダーａ〜ｅは、いずれも、凝固点が１２００℃であり、１３００℃における粘度の設計値が０．１Ｐａ・ｓのものであった。
【００６６】
得られた鋳片のそれぞれについて、酸化スケールを除去する前に、上述のＢ含有量（［Ｂ（％）］0-5）の測定とは別に、鋳片幅方向を１０分割した位置の各々で、表面から内部へ５ｍｍまでの領域を切削して得た切り子についてＢ含有量を測定し、最大値および最小値が平均値の±１０％以内にあることを確認した。
【００６７】
また、得られた鋳片について、割れ（表面割れ）の発生状況を評価した。評価に際して、鋳片の２つの長辺面の各々に対して、グラインダー研削を１．０ｍｍずつ行った後に、カラーチェックを行った。割れが見られた場合、割れがなくなるまでグラインダーで研削し、そのときの初期の表面からの深さ（研削厚さ）を測定した。ただし、観察された割れ個数が多い場合はカラーチェック後、その面の全面に対してグラインダー研削を、さらに２．０ｍｍ行い、計３．０ｍｍのグラインダー研削を行った後、再びカラーチェックを行い、割れ状況を観察した。
【００６８】
以上の結果に基づき、割れの発生状況を「割れ指数」として表した。割れ指数は、０、１、２、および３の４段階とした。割れ指数０は、最初のカラーチェックにより割れが観察されなかったことを意味する。割れ指数１は、割れが、鋳片の表面から深さ２．０ｍｍ未満の領域に存在し、手入れによって容易に除去できる軽度なレベルであったことを意味する。割れ指数２は、割れが、表面から深さ４．０ｍｍ未満の領域に存在し、除去には重度の手入れが必要なレベルであったことを意味する。割れ指数３は、割れが、表面から深さ４ｍｍ以上の領域まで存在し、除去には重度の手入れが必要であり、かつ歩留まりの大幅な悪化を招くレベルであったことを意味する。表２に、得られた鋳片のそれぞれについて、割れ指数の値を示す。
【００６９】
図３に、用いたモールドパウダーのＢ2Ｏ3含有量と鋳片表層のＢ含有量との関係を示す。用いたモールドパウダーのＢ2Ｏ3含有量が大きくなるほど鋳片表層のＢ含有量が大きくなることがわかる。この結果から、連続鋳造時に、モールドパウダーの溶融層から溶鋼のメニスカス部へ、Ｂが供給されていることが推定される。
【００７０】
表２から、鋳片表層のＢ含有量が大きくなるほど、割れ指数が小さくなる、すなわち、割れが生じ難くなることがわかる。本発明例では、割れ指数は、いずれも、１以下であり、割れの程度は許容レベルであった。また、図３では、用いたモールドパウダーのＢ2Ｏ3含有量が大きくなるほど、割れ指数の値が小さくなっている。用いたモールドパウダーのＢ2Ｏ3含有量が２質量％以上のとき、割れ指数は１以下となっている。
【００７１】
一方、比較例１〜３の製造方法により得られた鋳片の割れ指数は、いずれも、２以上であり、重度の横ひび割れが発生していた。
比較例１の製造方法により得られた鋳片の割れ指数は２であり、割れは、鋳片の長辺面全体に渡って散見された。この鋳片から、割れ部を含む試料を切り出し、詳細な調査を行ったところ、割れは旧オーステナイト粒界に沿って発生しており、旧オーステナイト粒界には、偏析したＳと、粒界析出物とが存在した。
【００７２】
比較例２および３の製造方法により得られた鋳片の割れ指数は３であった。これらの鋳片には、幅方向全域で重度の横ひび割れが発生しており、鋳片のコーナー部近傍で、割れが顕著であった。
【００７３】
本発明例２、本発明例３、および比較例２の製造方法の各々により得られた鋳片について、酸化スケールを除去する前に、鋳片の初期の表面から深さ方向のＢ含有量の分布を調査した。より詳細には、鋳片の幅方向中央部において、鋳片の表面より内部に０、５、１０、１５、２０、２５、３０、３５、４０、６０、８０、１００、１２０、および１２５ｍｍの深さで、内部へ１ｍｍまで切削し、得られた切り粉を採取し、化学分析に供した。
【００７４】
表２に示すように、本発明例２および３の製造方法で用いたモールドパウダーは、いずれも、Ｂ2Ｏ3を４質量％含有するのに対して、比較例２の製造方法で用いたモールドパウダーは、Ｂ2Ｏ3を実質的に含有していない。
【００７５】
図４に、鋳片の初期の表面からの深さとＢ含有量との関係を示す。本発明例２および３の製造方法により得られた鋳片では、いずれも、表面近傍（特に、表面から内部へ５ｍｍまでの深さ領域）で、Ｂが顕著に濃化していた。比較例２の製造方法により得られた鋳片では、このようなＢの濃化は認められなかった。また、本発明例２と本発明例３との対比から、溶鋼のメニスカス部に、鋳型の周方向の攪拌流を与えることにより、鋳片の最表層部でのＢ含有量が高くなることがわかる。
【符号の説明】
【００７６】
１：鋳型、    ４：モールドパウダー、    Ｍ：溶鋼
【図１】
0006455287.tif 000004
【図２Ａ】
0006455287.tif 000005
【図２Ｂ】
0006455287.tif 000006
【図３】
0006455287.tif 000007
【図４】
0006455287.tif 000008